ПРОМЕЖУТОЧНЫЕ СЛОИ, СОДЕРЖАЩИЕ СТАБИЛИЗИРОВАННЫЕ АГЕНТЫ, ПОГЛОЩАЮЩИЕ ИНФРАКРАСНОЕ ИЗЛУЧЕНИЕ

1. Промежуточный слой многослойного стекла, содержащий: гексаборид лантана и эпоксидный агент.
2. Промежуточный слой по п.1, в котором указанный эпоксидный агент выбирают из группы, состоящей из алифатических моноэпоксидов и алифатических диэпоксидов.
3. Промежуточный слой по п.1, в котором указанный эпоксидный агент выбирают из группы, состоящей из диэпоксидов поли(оксипропилен)гликоля, 2-этилгексил глицидилового эфира и диэпоксидных продуктов эпихлоргидрина и полипропилен гликоля.
4. Промежуточный слой по п.1, в котором указанный эпоксидный агент присутствует в количестве от 0.1 до 10.0 мас.%.
5. Промежуточный слой по п.1, в котором указанный эпоксидный агент присутствует в количестве от 0.5 до 4.0 мас.%.
6. Промежуточный слой по п.1, в котором указанный гексаборид лантана присутствует в количестве от 0.005 до 0.1 мас.%.
7. Промежуточный слой по п.1, в котором указанный гексаборид лантана присутствует в количестве 0.005-0.05 мас.%.
8. Промежуточный слой по п.1, в котором указанный эпоксидный агент присутствует в количестве от 0.1 до 10.0 мас.%, а указанный гексаборид лантана присутствует в количестве от 0.005 до 0.1 мас.%.
9. Промежуточный слой по п.1, в котором указанный эпоксидный агент присутствует в количестве от 0.5 до 4.0 мас.%, указанный гексаборид лантана присутствует в количестве 0.005-0.05 мас.%.
10. Промежуточный слой по п.1, в котором указанный промежуточный слой содержит поливинилбутираль.
11. Промежуточный слой по п.10, в котором указанный эпоксидный агент выбирают из группы, состоящей из алифатических моноэпоксидов и алифатических диэпоксидов.
12. Промежуточный слой по п.10, в котором указанный эпоксидный агент выбирают из группы, состоящей из диэпоксидов поли(оксипропилен) гликоля, 2-этилгексил глицидилового эфира и диэпоксидных продуктов эпихлоргидрина и полипропилен гликоля.
13. Промежуточный слой по п.10, в котором указанный эпоксидный агент присутствует в количестве от 0.1 до 10.0 мас.%.
14. Промежуточный слой по п.10, в котором указанный эпоксидный агент присутствует в количестве от 0.5 до 4.0 мас.%.
15. Промежуточный слой по п.10, в котором указанный гексаборид лантана присутствует в количестве от 0.005 до 0.1 мас.%.
16. Промежуточный слой по п.10, в котором указанный гексаборид лантана присутствует в количестве 0.005-0.05 мас.%.
17. Промежуточный слой по п.10, в котором указанный эпоксидный агент присутствует в количестве от 0.1 до 10.0 мас.% и указанный гексаборид лантана присутствует в количестве от 0.005 до 0.1 мас.%.
18. Промежуточный слой по п.10, в котором указанный эпоксидный агент присутствует в количестве от 0.5 до 4.0 мас.%, а указанный гексаборид лантана присутствует в количестве 0.005-0.05 мас.%.
19. Многослойное остекление, включающее промежуточный слой, содержащий гексаборид лантана и эпоксидный агент.
20. Способ получения промежуточного слоя многослойного стекла, включающий формование расплава, в котором указанный расплав содержит гексаборид лантана и эпоксидный агент, и
формование указанного промежуточного слоя из указанного расплава.